鋼製高性能機械部品であって、その組成が、質量百分率で、0.05≦C≦0.251.2≦Mn≦21≦Cr≦2.5830-270C-90Mn-70Cr≦560痕跡量≦Si≦1.5痕跡量≦Ni≦1痕跡量≦Mo≦0.5痕跡量≦Cu≦1痕跡量≦V≦0.3痕跡量≦Al≦0.1痕跡量≦B≦0.005痕跡量≦Ti≦0.03痕跡量≦Nb≦0.06痕跡量≦S≦0.1痕跡量≦Ca≦0.006痕跡量≦Te≦0.03痕跡量≦Se≦0.05痕跡量≦Bi≦0.05痕跡量≦Pb≦0.1であり、残部が鉄及び処理によって生じる不純物であり、その構造がベイナイトであり、合計で20以下のマルテンサイト、初析フェライト及び/又はパーライトを含有することを特徴とする、鋼製高性能機械部品。痕跡量≦Si≦0.3であることを特徴とする、請求項1に記載の部品。0.8≦Si≦1.5であることを特徴とする、請求項1に記載の部品。Ni≦0.5であることを特徴とする、請求項1~3のいずれか1項に記載の部品。0.04≦Mo≦0.5であることを特徴とする、請求項1~4のいずれか1項に記載の部品。0.05≦V≦0.3であることを特徴とする、請求項1~5のいずれか1項に記載の部品。0.005≦Al≦0.1であることを特徴とする、請求項1~6のいずれか1項に記載の部品。0.0005≦B≦0.005、痕跡量≦N≦0.0080、及びTi≦3.5Nであることを特徴とする、請求項1~7のいずれか1項に記載の部品。0.005≦Ti≦0.03であることを特徴とする、請求項1~8のいずれか1項に記載の部品。0.005≦S≦0.1であることを特徴とする、請求項1~9のいずれか1項に記載の部品。高性能機械部品のような鋼製部品を製造するための方法であって、その組成が請求項1~10のいずれか1項に合致する鋼製のブランク又は棒を用意する工程、前記ブランク又は棒を鍛造又は圧延によってオーステナイト領域において熱間加工する工程、前記熱間加工したブランク又は棒を、合計で20以下のマルテンサイト、パーライト及び/又は初析フェライトを含有するベイナイト構造にする速度で冷却する工程、並びに任意選択で、1つ又は複数の加工操作を実施して部品を最終的な寸法及び表面状態にする工程からなることを特徴とする、方法。前記1つ又は複数の加工操作の前又は後に200~350°Cの温度範囲で30分間~4時間にわたり焼き戻しを実施することを特徴とする、請求項11に記載の方法。前記熱間加工したブランク又は棒を静止空気中で自然冷却することを特徴とする、請求項11又は12に記載の方法。前記熱間加工したブランク又は棒を強制空冷することを特徴とする、請求項11又は12に記載の方法。